(57)【要約】  【課題】  無色透明で優れた光学特性を有し、更には高い靭性とともに優れた熱安定性および成形性を併せもつ含リン系樹脂の製造方法を提供する。  【解決手段】  カーボネート残基、下記一般式（１）で示されるホスホン酸残基、および下記一般式（２）で示される２価フェノール残基を含む含リン系樹脂の製造方法であって、第１段階目として下記一般式（１）で示されるホスホン酸残基を与えるモノマーを２価フェノールのカーボネート多量体と２価フェノールを含む混合物に対して、特定の比率で作用せしめ、第２段階目として残りの下記一般式（１）で示されるホスホン酸残基を与えるモノマーを作用せしめることを特徴とする含リン系樹脂の製造方法。一般式（１）【化１】2005113126.tif 000010一般式（２）【化２】2005113126.tif 000011  【選択図】  なし【特許請求の範囲】
【請求項１】
カーボネート残基、下記一般式（１）で示されるホスホン酸残基、および下記一般式（２）で示される２価フェノール残基を含み、該ホスホン酸残基と該カーボネート残基のモル分率が下記式（３）を満足する、数平均分子量が３０,０００以上の高分子化合物を主成分とし、かつ、数平均分子量が５,０００以下の鎖状オリゴマーの含有率が３重量％以下である含リン系樹脂の製造方法であって、第１段階目として下記一般式（１）で示されるホスホン酸残基を与えるモノマーを２価フェノールのカーボネート多量体と２価フェノールを含む混合物に対して、下記式（４）を満たす比率で作用せしめ、３０分以上反応をせしめた後に、第２段階目として残りの下記一般式（１）で示されるホスホン酸残基を与えるモノマーを作用せしめることを特徴とする含リン系樹脂の製造方法。
一般式（１）
【化１】
2005113126.tif 000008
［式中、Ｒ１は有機基、Ｘは酸素、硫黄、セレンあるいは非共有電子対を表し、樹脂中にＲ１あるいはＸの異なるホスホン酸残基を２種以上含んでもよい。］
一般式（２）
【化２】
2005113126.tif 000009
［式中、Ｒ２は各々独立に水素原子、炭素数１〜２０の脂肪族炭化水素基、炭素数１〜２０の芳香族炭化水素基、ハロゲン原子およびニトロ基からなる群から選ばれる。ｐ、ｑはｐ＋ｑ＝０〜８の整数。Ｙは分岐鎖含有アルキリデン基、シクロアルキリデン基および分岐鎖含有シクロアルキリデン基からなる群から選ばれる。樹脂中にＲ２あるいはＹの異なる２価フェノール残基を２種以上含んでもよい。］
１≧（ａ）／｛（ａ）＋（ｂ）｝≧０．０５              式（３）
［式中、（ａ）はホスホン酸残基のモル数、（ｂ）はカーボネート残基のモル数をそれぞれ表す。］
０．５≦（ｄ）／｛（ｃ）−（ｂ）｝≦０．９９    式（４）
［式中、（ｂ）はカーボネート残基のモル数、（ｄ）は一般式（１）のホスホン酸残基を与えるモノマーのモル数、（ｃ）は２価フェノールのカーボネート多量体における２価フェノール残基のモル数と２価フェノールのモル数の合計をそれぞれ表す。］
【請求項２】
第１段階目と第２段階目の間の反応温度が、０℃以上３５℃以下であることを特徴とする請求項１記載の含リン系樹脂の製造方法。
【請求項３】
一般式（１）で示されるホスホン酸残基を与えるモノマーを２価フェノールのカーボネート多量体と２価フェノールを含む混合物に対して、式（４）を満たす比率で作用せしめるときの２価フェノール残基の濃度が、１．０ｍｏｌ／Ｌ以上であることを特徴とする請求項１または２記載の含リン系樹脂の製造方法。
【請求項４】
２価フェノールのカーボネート多量体と２価フェノールを含む混合物が、塩基存在下、２価フェノールのカーボネートポリマーと２価フェノールモノマーを反応させて得られたものである請求項１〜３のいずれかに記載の含リン系樹脂の製造方法。
【請求項５】
靭性値が３Ｎ／ｍｍ以上である請求項１記載の含リン系樹脂の製造方法。
【請求項６】
請求項１記載の製造方法で得られる樹脂を幅１０ｍｍ、長さ２５ｍｍ、厚さ３ｍｍの板状に成形した際の全光線透過率が７０％以上であり、かつ、黄色度（以下ΔＹＩと記する）が３０以下である請求項１記載の含リン系樹脂の製造方法。
【発明の詳細な説明】
【技術分野】
【０００１】
本発明は、無色透明で高い靭性を有し、更には優れた熱安定性および成形性を有する含リン系樹脂の製造方法に関するものである。
【背景技術】
【０００２】
無色透明材料は、光学レンズ、機能性光学フィルムあるいはディスク基板など、その多様な用途に応じて種々の材料が適用されているが、近年、ヘルスケアやエレクトロニクスなどの急速な発展に伴い、材料自体に要求される機能・性能もますます精密かつ優れたものとなってきている。
【０００３】
光学用材料の代表的なヘルスケア用途として眼鏡レンズが挙げられるが、この眼鏡レンズについては薄型化、軽量化あるいはファッション性等の観点から活発な材料開発が行われており、現在では耐衝撃性と軽量性等の利点から、市場の９０％は樹脂レンズが占めるようになっている。
【０００４】
従来の眼鏡レンズ用樹脂は、ＣＲ３９、アクリルおよびウレタンの３つの樹脂に大別され、低分散と高屈折を目指して多くの樹脂が開発実用化されている。これらの樹脂はすべて熱硬化性であるため、光学レンズへの成形は注型重合方法が用いられるが、この方法は重合時間が長く、その後のアニーリングプロセスなど、製造コストが高いという問題点がある。一方、ポリカーボネートのような熱可塑性樹脂をレンズに適用すれば、成形性がよく、熱硬化性樹脂に比べ格段にレンズ製造コストを安くできるという利点があるが、屈折率が１．５８と低いため視力矯正眼鏡用途としての性能は不十分である。また、ポリカーボネート以上の屈折率を有する熱可塑性樹脂も数多く知られているが、高分散性および着色性等の問題があり、光学レンズ用途には適用するには問題があった。
【０００５】
本発明者らは、高屈折率でかつ低分散な熱可塑性樹脂を見出すべく鋭意検討した結果、５価のリン原子を有する構造、中でもホスホン酸構造をポリマーの主鎖に導入することによって、無色透明で高屈折であり、しかも低分散な熱可塑性樹脂が得られることを見いだしている（特許文献１参照）。
【０００６】
ポリホスホネート系ポリマーの一般的な製造方法としては、例えば、酸ハライドと２価のフェノールを有機溶剤中で反応させる溶液重合法（A. Conix, Ind. Eng. Chem., 51, 147 (1959)、特公昭３７−５５９９号公報）、酸ハライドと２価のフェノールを塩化マグネシウム等の触媒存在下で加熱する溶融重合法、２価の酸と２価のフェノールをジアリルカーボネートの存在下で加熱する溶融重合法（特公昭３８−２６２９９号公報）、水と相溶しない有機溶剤に溶解せしめた２価の酸ハライドとアルカリ水溶液に溶解せしめた２価のフェノールとを混合する界面重合法（W. M. Eareckson, J. Poly. Sci., XL 399 (1959)、および特公昭４０−１９５９号公報）等が挙げられる。
【０００７】
また、ポリホスホネート−カーボネート共重合体については、界面重縮合を用いた重合体が知られている（特許文献２と特許文献３参照）。これらは、いずれもホスホネートオリゴマーを生成させた後、ホスゲンなどでポリマー主鎖延長をはかったものである。しかしながら、本発明者らは、界面重縮合ではホスホネートの結合が切れやすく、それがためにカーボネートとホスホネートの比が正確に制御しにくかったり、分子量が向上しにくいという問題があることを確認している。実際、特許文献２記載の方法によれば、ホスホネートの含有量がカーボネートよりも多くなると、力学特性が不十分となることが示されている。また、カーボネート残基の原料としてホスゲンを用いており、環境的にも技術的に好ましい重合法とは言い難い。
【０００８】
また、得られたホスホネート−カーボネートランダム共重合体は、長時間加熱溶融あるいは繰り返し加熱することによって分子量低下したり、それにともない力学特性や光学特性が低下するというような熱安定性の問題がしばしば生じ、より優れた製造法の開発が望まれていた。
【特許文献１】特開２００２−１６７４４０号公報
【特許文献２】特開昭６１−２８５２２５号公報
【特許文献３】特開昭６１−２３８８２６号公報
【発明の開示】
【発明が解決しようとする課題】
【０００９】
そこで本発明は、優れた光学特性を有し、更には高い靭性とともに優れた熱安定性および成形性を併せもつ高分子量の含リン系樹脂の製造方法を提供することを目的とするものである。
【課題を解決するための手段】
【００１０】
本発明の含リン系樹脂の製造方法は、カーボネート残基、下記一般式（１）で示されるホスホン酸残基、および下記一般式（２）で示される２価フェノール残基を含み、該ホスホン酸残基と該カーボネート残基のモル分率が下記式（３）を満足する、数平均分子量が３０,０００以上の高分子化合物を主成分とし、かつ、数平均分子量が５,０００以下の鎖状オリゴマーの含有率が３重量％以下である含リン系樹脂の製造方法であって、第１段階目として下記一般式（１）で示されるホスホン酸残基を与えるモノマーを２価フェノールのカーボネート多量体と２価フェノールを含む混合物に対して、下記式（４）を満たす比率で作用せしめ、３０分以上反応をせしめた後に、第２段階目として残りの下記一般式（１）で示されるホスホン酸残基を与えるモノマーを作用せしめることを特徴とする含リン系樹脂の製造方法である。
一般式（１）
【００１１】
【化１】
2005113126.tif 000002
【００１２】
［式中、Ｒ１は有機基、Ｘは酸素、硫黄、セレンあるいは非共有電子対を表し、樹脂中にＲ１あるいはＸの異なるホスホン酸残基を２種以上含んでもよい。］
一般式（２）
【００１３】
【化２】
2005113126.tif 000003
【００１４】
［式中、Ｒ２は各々独立に水素原子、炭素数１〜２０の脂肪族炭化水素基、炭素数１〜２０の芳香族炭化水素基、ハロゲン原子およびニトロ基からなる群から選ばれる。ｐ、ｑはｐ＋ｑ＝０〜８の整数。Ｙは分岐鎖含有アルキリデン基、シクロアルキリデン基および分岐鎖含有シクロアルキリデン基からなる群から選ばれる。樹脂中にＲ２あるいはＹの異なる２価フェノール残基を２種以上含んでもよい。］
１≧（ａ）／｛（ａ）＋（ｂ）｝≧０．０５              式（３）
［式中、（ａ）はホスホン酸残基のモル数、（ｂ）はカーボネート残基のモル数をそれぞれ表す。］
０．５≦（ｄ）／｛（ｃ）−（ｂ）｝≦０．９９    式（４）
［式中、（ｂ）はカーボネート残基のモル数、（ｄ）は一般式（１）のホスホン酸残基を与えるモノマーのモル数、（ｃ）は２価フェノールのカーボネート多量体における２価フェノール残基のモル数と２価フェノールのモル数の合計をそれぞれ表す。］
また、本発明の好ましい形態によれば、上記の第１段階目と第２段階目の間の反応温度が、０℃以上３５℃以下であることが好ましい。
【００１５】
また、本発明の好ましい形態によれば、上記の一般式（１）で示されるホスホン酸残基を与えるモノマーを２価フェノールのカーボネート多量体と２価フェノールを含む混合物に対して、上記式（４）を満たす比率で作用せしめるときの２価フェノール残基の濃度が、１．０ｍｏｌ／Ｌ以上であることが好ましい。ここで、濃度（ｍｏｌ／Ｌ）とは、（２価フェノールのカーボネート多量体と２価フェノールを含む混合物のモル数の合計）／（溶媒の量）を示す。
【００１６】
また、本発明の別の好ましい形態によれば、上記の２価フェノールのカーボネート多量体と２価フェノールを含む混合物が、塩基存在下、２価フェノールのカーボネートポリマーと２価フェノールモノマーを反応させて得られたものであることが好ましい。
【００１７】
また、本発明の別の好ましい形態によれば、請求項１記載の製造方法で得られる樹脂の靭性値が３Ｎ／ｍｍ以上であることが好ましく、また、請求項１記載の製造方法で得られる樹脂を幅１０ｍｍ、長さ２５ｍｍ、厚さ３ｍｍの板状に成形した際の全光線透過率が７０％以上であり、かつ、黄色度（以下ΔＹＩと記する）が３０以下であることが好ましい。
【発明の効果】
【００１８】
本発明によれば、無色透明で優れた光学特性を有し、更には高い靭性とともに優れた熱安定性および成形性を併せもつ高分子量の含リン系樹脂が得られる。
【発明を実施するための最良の形態】
【００１９】
本発明者らは鋭意検討して熱安定性低下の原因を追及した結果、次のような知見を得るに至った。すなわち、
(1) ポリホスホネート溶液重合時には、約２〜８重量％の分子量５,０００以下のオリゴマーが生成する。これは、同様の重合条件におけるポリカーボネートの重合時の２ないし４倍程度の生成量である。
(2) 重合反応中に生成するオリゴマーは環状オリゴマーであり、重合終了後の単離工程で、その溶液が弱アルカリ水溶液にさらされると容易に開環し、部分的に鎖状オリゴマーに変換される。このときの切断部位はカーボネート基である。
(3) 鎖状オリゴマーの存在下で加熱を繰り返すと樹脂全体としての平均分子量が低下し、かつ樹脂が着色する。
【００２０】
本発明者らはこれらの知見から、重合反応中に生成した環状オリゴマーを重合中に開環させることにより重合反応に関与させ、それにより分子量５,０００以下の鎖状オリゴマーの生成を抑制する方法を見いだした。これにより、熱的安定性が顕著に向上し、それに伴って成形性と力学特性が向上し、かつ光学特性も安定化したホスホネートカーボネート共重合体を得ることができた。
【００２１】
本発明の含リン系樹脂の製造方法により得られる、ホスホネートカーボネート共重合体において、下記式（３）
１≧（ａ）／｛（ａ）＋（ｂ）｝≧０．０５              式（３）
［式中、（ａ）はホスホン酸残基のモル数、（ｂ）はカーボネート残基のモル数をそれぞれ表す。］は、ホスホン酸残基の共重合分率を表す式であり、すなわち、式中（ａ）は下記一般式（１）
【００２２】
【化３】
2005113126.tif 000004
【００２３】
［式中、Ｒ１は有機基、Ｘは酸素、硫黄、セレンあるいは非共有電子対を表し、樹脂中にＲ１あるいはＸの異なるホスホン酸残基を２種以上含んでもよい。］に示すホスホン酸残基のモル数であり、式中（ｂ）はカーボネート残基のモル数を示す。上記一般式（１）で示されるホスホン酸残基のモル分率が０．０５未満である場合には、ポリマーの高屈折性が発現し難い。さらに、ホスホン酸残基のモル分率｛（ａ）／｛（ａ）＋（ｂ）｝の値は、好ましくは０．２５以上であり、より好ましくは０．５以上であり、更に好ましくは０．７５以上である。
【００２４】
その分子量は、力学特性的に３０,０００以上が好ましく、より好ましくは５０,０００以上、更に好ましくは８０,０００以上である。
【００２５】
また、得られる含リン系樹脂に含まれる分子量５,０００以下の鎖状オリゴマー成分の含有量としては０重量％以上５重量％以下が好ましく、より好ましくは０重量％以上４重量％以下であり、更に好ましくは０重量％以上１重量％以下である。
【００２６】
以下、本発明の含リン系樹脂の製造方法について具体的に述べる。
【００２７】
本発明においては、分子量５,０００以下の鎖状オリゴマーの生成を抑制するため、上記一般式（１）で示されるホスホン酸残基を与えるモノマーを、２価フェノールのカーボネート多量体と２価フェノールの混合物に対して、段階的に作用させる。つまり、第１段階目に上記一般式（１）で示されるホスホン酸残基を与えるモノマーを式（４）
０．５≦（ｄ）／｛（ｃ）−（ｂ）｝≦０．９９    式（４）
［式中、（ｂ）はカーボネート残基のモル数、（ｄ）は一般式（１）のホスホン酸残基を与えるモノマーのモル数、（ｃ）は２価フェノールのカーボネート多量体における２価フェノール残基のモル数と２価フェノールのモル数の合計をそれぞれ表す。］を満たすように作用せしめ、第２段階目に残りの上記一般式（１）で示されるホスホン酸残基を与えるモノマーを作用せしめる。上記式（４）は、第１段階目に作用させる上記一般式（１）の残基を与えるモノマーの量的な関係を表す式である。すなわち、式中の（ｂ）はカーボネート残基のモル数であり、（ｃ）は上記２価フェノール残基の合計モル数であり、（ｄ）は上記一般式（１）の残基を与えるモノマーのモル数を示す。第１段階において、ホスホン酸残基のモル分率が上記式（４）の下限である０．５未満である場合は、生成した環状オリゴマーの開環反応が十分進行せず、本発明の効果が得られ難い。モル分率（ｄ）／｛（ｃ）−（ｂ）｝の値としては好ましくは０．７０以上１．０未満であり、より好ましくは０．９０以上０．９９以下である。
【００２８】
また、第１段階と第２段階の反応は、３０分以上４８時間以内間隔をあけることが好適であり、より好ましくは６０分以上４８時間以内、さらに好ましくは１２０分以上４８時間以内である。
【００２９】
また、上記一般式（１）のホスホン酸残基を与えるモノマーを多段階に作用させる際、その段階の間の反応温度は０℃以上３５℃以下が好適である。その反応温度が０℃未満では、生成した環状オリゴマーを開環反応が十分に進まない虞があり、また３５℃を超える温度では、得られる樹脂が着色する場合がある。より好ましい反応温度は１０℃以上３０℃以下であり、さらに好ましくは１５℃以上２５℃以下である。
【００３０】
さらに、上記一般式（１）で示されるホスホン酸残基を与えるモノマーを２価フェノールのカーボネート多量体と２価フェノールを含んだ混合物に対して、上記式（４）を満たす比率で作用せしめるときの２価フェノール残基の濃度については、高濃度であることが環状オリゴマーの開環反応を促進する上で有利であり、１．０ｍｏｌ／Ｌ以上であることが好ましい。濃度は、より好ましくは１．５ｍｏｌ／Ｌ以上であり、更に好ましくは２．０ｍｏｌ／Ｌ以上である。
【００３１】
また、本発明中、共重合成分としてカーボネート基を導入する場合、ホスゲンやトリホスゲンなどのホスゲン誘導体を用いるのが一般的であるが、ホスゲンやホスゲン誘導体は、大気中で不安定であるため、取扱いが容易ではない。また、これらの化合物は不安定な化合物であるため、分解して不純物が生成することもあり、この不純物が該樹脂の着色原因であったり、該樹脂の高分子量化を妨げることもある。
【００３２】
そこで、本発明者らは、さらに鋭意検討を重ねた結果、２価フェノール類のカーボネートポリマーあるいはオリゴマーをカーボネート残基の原料とし、それがトリエチルアミンなどの塩基存在下２価フェノールモノマーにより容易に結合のクラッキングが進行することを見出し、カーボネート基の導入にホスゲンやホスゲン誘導体を用いることなく、２価フェノール類のカーボネートポリマーあるいはオリゴマーを用いることによって、より安定して、高分子量体を得ることが可能となった。また、ホスゲン誘導体の不純物が存在しないため、全光線透過率が高く、黄色度の低い該樹脂を得ることに成功した。
【００３３】
本発明の含リン系樹脂の製造方法で得られる含リン系樹脂は、その板状成形体（幅１０ｍｍ、長さ２５ｍｍ、厚さ３ｍｍ）として成形したときの靱性値が、好ましくは３Ｎ／ｍｍ以上であり、より好ましくは５Ｎ／ｍｍ以上である。
【００３４】
ここで、靱性値は以下のように定義される。試料を、オリエンテック（株）社製テンシロンを用い、支点間距離２２ｍｍ、曲げ速度１．５ｍｍ／分にて曲げ試験を行い、曲げ応力と破談変位を求めた。評価パラメーターは脆さの指標である靱性値で算出した。
【００３５】
靱性値（Ｎ／ｍｍ）＝曲げ応力×破断変位
また、本発明で得られる含リン系樹脂を光学用樹脂として用いる場合には、その樹脂から得られる幅１０ｍｍ、長さ２５ｍｍ、厚さ３ｍｍの板状の成形体の全光線透過率が、好ましくは７０％以上、かつ黄色度３０位以下であり、より好ましくは全光線透過率が８０％以上、かつ黄色度３０以下、さらに好ましくは１０以下である。
【００３６】
なお、全光線透過率と黄色度は以下に定義される。試料をデジタルカラーコンピューター（スガ試験機（株）社製：ＳＭ−７ＣＨ）を用いて透過法により３刺激値（Ｘ、Ｙ、Ｚ）を求めた。なお、全光線透過率はＹの値として定義される。黄色度（△ＹI）は、試料を装着して（Ｘ、Ｙ、Ｚ）を求め、下記式（５）によりＹI値（ＹI２）を求めた後、試料を外した状態で同様にＸ、Ｙ、Ｚを求め、同様にリファレンス値ＹI１を求め、下記式（６）より算出した。
【００３７】
ＹI＝１００×（１．２８Ｘ−１．０６Ｚ）／Ｙ         式（５）
Ｘ、Ｙ、Ｚ：標準光Ｃにおける試料の三刺激値
△ＹI＝ＹI2−ＹI1                                    式（６）
△ＹI：黄色度
ＹI1：リファレンス値
ＹI2：試料の測定値
なお、全光線透過率は、ランベルト・ベールの法則を適用することで、幅１０ｍｍ、長さ２５ｍｍ、厚さ３ｍｍの板状の成型体の全光線透過率に換算可能である。
【００３８】
本発明で用いられる上記一般式（１）で表される化合物のリン原子上の置換基Ｒ１の具体例としては、フェニル、ハロ置換フェニル、メトキシフェニル、エトキシフェニル、エチル、イソプロピル、シクロアルキル、ビニル、アリル、ベンジル、アミノアルキル、ヒドロキシアルキル、ハロ置換アルキルおよびアルキルサルファイド基等が挙げられる。このようなホスホン酸残基を構成するホスホン酸を具体的に例示すると、メチルホスホン酸、エチルホスホン酸、ｎ−プロピルホスホン酸、イソプロピルホスホン酸、ｎ−ブチルホスホン酸、イソブチルホスホン酸、ｔ−ブチルホスホン酸、ｎ−ペンチルホスホン酸、ネオペンチルホスホン酸、シクロヘキシルホスホン酸、ベンジルホスホン酸、クロロメチルホスホン酸、ジクロロメチルホスホン酸、ブロモメチルホスホン酸、ジブロモメチルホスホン酸、２−クロロエチルホスホン酸、１，２−ジクロロエチルホスホン酸、２−ブロモエチルホスホン酸、１，２−ジブロモエチルホスホン酸、３−クロロプロピルホスホン酸、２，３−ジクロロプロピルホスホン酸３−ブロモプロピルホスホン酸、２，３−ジブロモプロピルホスホン酸、２−クロロー１−メチルエチルホスホン酸、１，２−ジクロロー１−メチルエチルホスホン酸、２−ブロモー１−メチルエチルホスホン酸、１，２−ジブロモー１−メチルエチルホスホン酸、４−クロロブチルホスホン酸、３，４−ジクロロブチルホスホン酸、４−ブロモブチルホスホン酸、３，４−ジブロモブチルホスホン酸、３−クロロー１−メチルプロピルホスホン酸、２，３−ジクロロ−１−メチルプロピルホスホン酸、３−ブロモ−１メチルプロピルホスホン酸、２，３−ジブロモ−１−メチルホスホン酸、１−クロロメチルプロピルホスホン酸、１−クロロー１−クロロメチルプロピルホスホン酸、１−ブロモメチルプロピルホスホン酸、１−ブロモ−１−ブロモメチルプロピルホスホン酸、５−クロロペンチルホスホン酸、４，５−ジクロロペンチルホスホン酸、５−ブロモペンチルホスホン酸、４，５−ジブロモペンチルホスホン酸、１−ヒドロキシメチルホスホン酸、２−ヒドロキシエチルホスホン酸、３−ヒドロキシプロピルホスホン酸、４−ヒドロキシブチルホスホン酸、５−ヒドロキシペンチルホスホン酸、１−アミノメチルホスホン酸、２−アミノエチルホスホン酸、３−アミノプロピルホスホン酸、４−アミノブチルホスホン酸、５−アミノペンチルホスホン酸、メチルチオメチルホスホン酸、メチルチオエチルホスホン酸、メチルチオプロピルホスホン酸、メチルチオブチルホスホン酸、エチルチオメチルホスホン酸、エチルチオエチルホスホン酸、エチルチオプロピルホスホン酸、プロピルチオメチルホスホン酸、プロピルチオエチルホスホン酸、ブチルチオメチルホスホン酸、フェニルホスホン酸、４−クロロフェニルホスホン酸、３，４−ジクロロフェニルホスホン酸、３，５−ジクロロフェニルホスホン酸、４−ブロモフェニルホスホン酸、３，４−ブロモフェニルホスホン酸、３，５−ブロモフェニルホスホン酸、４−メトキシフェニルホスホン酸、３，４−ジメトキシフェニルホスホン酸、１−ナフチルホスホン酸、２−ナフチルホスホン酸、５，６，７，８−テトラヒドロ−２−ナフチルホスホン酸、５，６，７，８−テトラヒドロ−１−ナフチルホスホン酸、ベンジルホスホン酸、４−ブロモフェニルメチルホスホン酸、３，４−ジブロモフェニルメチルホスホン酸、３，５−ジブロモフェニルメチルホスホン酸、２−フェニルエチルホスホン酸、２−（４−ブロモフェニル）エチルホスホン酸、２−（３，４−ジブロモフェニル）エチルホスホン酸、２−（３，５−ジブロモフェニル）エチルホスホン酸、３−フェニルプロピルホスホン酸、３−（４−ブロモフェニル）プロピルホスホン酸、３−（３，４−ジブロモフェニル）プロピルホスホン酸、３−（３，５−ジブロモフェニル）プロピルホスホン酸、４−フェニルブチルホスホン酸、４−（４−ブロモフェニル）ブチルホスホン酸、４−（３，４−ジブロモフェニル）ブチルホスホン酸、４−（３，５−ジブロモフェニル）ブチルホスホン酸、２−ピリジルホスホン酸、３−ピリジルホスホン酸、４−ピリジルホスホン酸、１−ピロリジノメチルホスホン酸、１−ピロリジノエチルホスホン酸、１−ピロリジノプロピルホスホン酸、１−ピロリジノブチルホスホン酸、ピロール−１−ホスホン酸、ピロール−２−ホスホン酸、ピロール−３−ホスホン酸、チオフェン−２−ホスホン酸、チオフェン−３−ホスホン酸、ジチアン−２−ホスホン酸、トリチアン−２−ホスホン酸、フラン−２−ホスホン酸、フラン−３−ホスホン酸、ビニルホスホン酸、アリルホスホン酸、２−ノルボルニルホスホン酸およびビシクロ[2,2,2]オクチルホスホン酸などが挙げられ、また、これらのリン原子に２重結合で結合している酸素原子が硫黄原子に置換されたチオホスホン酸も同様に挙げられる。これらは１種類でも、複数種含まれていてもよい。また、これらホスホン酸は、その酸塩化物、エステルおよびアミドなどのホスホン酸誘導体であってもよい。
【００３９】
また、これらホスホン酸残基については、それぞれ対応する３価のリン官能基であるホスホナイト残基に一部置き換えてもよい（Ｘ＝非共有電子対）。これにより樹脂の耐酸化性を付与することができる。ホスホン酸残基をホスホナイト残基に一部置き換えた場合、上記式（３）における、〔（ａ）／｛（ａ）＋（ｂ）｝〕のなかの（ａ）にその置換されたホスホナイト残基を含むものとするが、光学特性等の特性安定性を考慮すると、その置換比率は５０％以下が好ましく、より好ましくは２５％以下であり、さらに好ましくは１０％以下である。
【００４０】
また、上記一般式（２）で表される２価フェノール残基を構成する２価フェノールを具体的に例示すると、２，２−ビス（４−ヒドロキシフェニル）−４−メチルペンタン、１，１−ビス（４−ヒドロキシフェニル）シクロヘキサン、１，１−ビス（４−ヒドロキシフェニル）シクロヘプタン、１，１−ビス（４−ヒドロキシフェニル）シクロオクタン、１，１−ビス（４−ヒドロキシフェニル）シクロデカン、１，１−ビス（４−ヒドロキシフェニル）シクロドデカン、１，１−ビス（４−ヒドロキシフェニル）−２−エチルヘキサン、１，１−ビス（４−ヒドロキシフェニル）−２−メチルプロパン、１，１−ビス（３−メチル−４−ヒドロキシフェニル）シクロヘキサン、ビスフェノールフローレン、１，１−ビス（２−メチル−４−ヒドロキシ−５−ｔｅｒｔ−ブチルフェニル）−２−メチルプロパン、４，４’−〔１，４−フェニレン−ビス（２−プロピリデン）〕−ビス（２−メチルフェノール）、１，１−ビス（３−フェニル−４−ヒドロキシフェニル）シクロヘキサン、１，１−ビス（４−ヒドロキシフェニル）−３−メチル−ブタン、１，１−ビス（４−ヒドロキシフェニル）シクロペンタン、１，１−ビス（３−メチル−４−ヒドロキシフェニル）シクロペンタン、１，１−ビス（３，５−ジメチル−４−ヒドロキシフェニル）シクロヘキサン、テルペンジフェノール、１，１−ビス（３−ｔｅｒｔ−ブチル−４−ヒドロキシフェニル）シクロヘキサン、１，１−ビス（２−メチル−４−ヒドロキシ−５−ｔｅｒｔ−ブチルフェニル）−２−メチルプロパン、１，１−ビス（３−シクロヘキシル−４−ヒドロキシフェニル）シクロヘキサン、１，１−ビス（４−ヒドロキシフェニル）−３，３，５−トリメチル−シクロヘキサン、１，１−ビス（４−ヒドロキシフェニル）−３，３，５，５−テトラメチル−シクロヘキサン、１，１−ビス（４−ヒドロキシフェニル）−３，３，４−トリメチル−シクロヘキサン、１，１−ビス（４−ヒドロキシフェニル）−３，３−ジメチル−５−エチル−シクロヘキサン、１，１−ビス（４−ヒドロキシフェニル）−３，３，５−トリメチル−シクロペンタン、１，１−ビス（３，５−ジメチル−４−ヒドロキシフェニル）−３，３，５−トリメチル−シクロヘキサン、１，１−ビス（３，５−ジフェニル−４−ヒドロキシフェニル）−３，３，５−トリメチル−シクロヘキサン、１，１−ビス（３−メチル−４−ヒドロキシフェニル）−３，３，５−トリメチル−シクロヘキサン、１，１−ビス（３−フェニル−４−ヒドロキシフェニル）−３，３，５−トリメチル−シクロヘキサン、１，１−ビス（３，５−ジクロロ−４−ヒドロキシフェニル）−３，３，５−トリメチル−シクロヘキサン、９，９−ビス（４−ヒドロキシフェニル）フルオレン、９，９−ビス（３，５−ジメチル−４−ヒドロキシフェニル）フルオレンおよび１，１−ビス（３，５−ジブロモ−４−ヒドロキシフェニル）−３，３，５−トリメチル−シクロヘキサン等が挙げられ、これらは１種類でも、複数種含まれていてもよい。これら２価フェノールは得られるポリマーの性能に応じて用いることができる。
【００４１】
これら２価フェノールの中でも光学特性および力学特性的には、一般式（２）
【００４２】
【化４】
2005113126.tif 000005
【００４３】
［式中、Ｒ２は各々独立に水素原子、炭素数１〜２０の脂肪族炭化水素基、炭素数１〜２０の芳香族炭化水素基、ハロゲン原子およびニトロ基からなる群から選ばれる。ｐ、ｑはｐ＋ｑ＝０〜８の整数。Ｙは分岐鎖含有アルキリデン基、シクロアルキリデン基および分岐鎖含有シクロアルキリデン基からなる群から選ばれる。樹脂中にＲ２あるいはＹの異なる２価フェノール残基を２種以上含んでもよい。］で示されるＹが、分岐鎖含有アルキリデン基、シクロアルキリデン基および分岐鎖含有シクロアルキリデン基であることが特に好適であり、特に好ましくは１，１−ビス（４−ヒドロキシフェニル）シクロヘキサン、１，１−ビス（４−ヒドロキシフェニル）−４−メチルシクロヘキサン、１，１−ビス（４−ヒドロキシフェニル）−４−イソプロピルシクロヘキサン、２，２−ビス（４−ヒドロキシフェニル）−４−メチルペンタンおよび１，１−ビス（４−ヒドロキシル）シクロドデカンである。
【００４４】
また、ジヒドロキシベンゼンを本発明の効果が損なわれない範囲で用いることができる。これらジヒドロキシベンゼンとしては、レゾルシノール、ハイドロキノンおよび１，２−ジヒドロキシベンゼン等が挙げられ、これらは１種類でも、複数種含まれていてもよい。
【００４５】
また、本発明の含リン系製造方法で得られる樹脂は、必ずしも直鎖状である必要はなく、得られるポリマーの性能に応じて多価フェノールを共重合することができる。このような多価フェノールを具体的に例示すると、トリス（４−ヒドロキシフェニル）メタン、４，４’−〔１−〔４−〔１−（４−ヒドロキシフェニル）−１−メチルエチル〕フェニル〕エチリデン〕ビスフェノール、２，３，４，４’−テトラヒドロキシベンゾフェノン、４−〔ビス（４−ヒドロキシフェニル）メチル〕−２−メトキシフェノール、トリス（３−メチル−４−ヒドロキシフェニル）メタン、４−〔ビス（３−メチル−４−ヒドロキシフェニル）メチル〕−２−メトキシフェノール、４−〔ビス（３，５−ジメチル−４−ヒドロキシフェニル）メチル〕−２−メトキシフェノール、１，１，１−トリス（４−ヒドロキシフェニル）エタン、１，１，１−トリス（３−メチル−４−ヒドロキシフェニル）エタン、１，１，１−トリス（３，５−ジメチル−４−ヒドロキシフェニル）エタン、トリス（３−メチル−４−ヒドロキシフェニル）メタン、トリス（３，５−ジメチル−４−ヒドロキシフェニル）メタン、２，６−ビス〔（２−ヒドロキシ−５−メチルフェニル）メチル〕−４−メチルフェノール、４−〔ビス（３，５−ジメチル−４−ヒドロキシフェニル）メチル〕−１，２−ジヒドロキシベンゼン、２−〔ビス（２−メチル−４−ヒドロキシ−５−シクロヘキシルフェニル）メチル〕−フェノール、４−〔ビス（２−メチル−４−ヒドロキシ−５−シクロヘキシルフェニル）メチル〕−１，２−ジヒドロキシベンゼン、４−メチルフェニル−１，２，３−トリヒドロキシベンゼン、４−〔（４−ヒドロキシフェニル）メチル〕−１，２，３−トリヒドロキシベンゼン、４−〔１−（４−ヒドロキシフェニル）−１−メチル−エチル〕−１，３−ジヒドロキシベンゼン、４−〔（３，５−ジメチル−４−ヒドロキシフェニル）メチル〕−１，２，３−トリヒドロキシベンゼン、１，４−ビス〔１−ビス（３，４−ジヒドロキシフェニル）−１−メチル−エチル〕ベンゼン、１，４−ビス〔１−ビス（２，３，４−トリヒドロキシフェニル）−１−メチル−エチル〕ベンゼン、２，４−ビス〔（４−ヒドロキシフェニル）メチル〕−１，３−ジヒドロキシベンゼン、２−〔ビス（３−メチル−４−ヒドロキシフェイル）メチル〕フェノール、４−〔ビス（３−メチル−４−ヒドロキシフェイル）メチル〕フェノール、２−〔ビス（２−メチル−４−ヒドロキシフェイル）メチル〕フェノール、４−〔ビス（３−メチル−４−ヒドロキシフェニル）メチル〕−１，２−ジヒドロキシベンゼン、４−〔ビス（４−ヒドロキシフェニル）メチル〕−２−エトキシフェノール、２−〔ビス（２，３−ジメチル−４−ヒドロキシフェニル）メチル〕フェノール、４−〔ビス（３，５−ジメチル−４−ヒドロキシフェニル）メチル〕フェノール、３−〔ビス（３，５−ジメチル−４−ヒドロキシフェニル）メチル〕フェノール、２−〔ビス（２−ヒドロキシ−３，６−ジメチルフェニル）メチル〕フェノール、４−〔ビス（２−ヒドロキシ−３，６−ジメチルフェニル）メチル〕フェノール、４−〔ビス（３，５−ジメチル−４−ヒドロキシフェニル）メチル〕−２−メトキシフェノール、３，６−〔ビス（３，５−ジメチル−４−ヒドロキシフェニル）メチル〕−１，２−ジヒドロキシベンゼン、４，６−〔ビス（３，５−ジメチル−４−ヒドロキシフェニル）メチル〕−１，２，３−トリヒドロキシベンゼン、２−〔ビス（２，３，６−トリメチル−４−ヒドロキシフェニル）メチル〕フェノール、２−〔ビス（２，３，５−トリメチル−４−ヒドロキシフェニル）メチル〕フェノール、３−〔ビス（２，３，５−トリメチル−４−ヒドロキシフェニル）メチル〕フェノール、４−〔ビス（２，３，５−トリメチル−４−ヒドロキシフェニル）メチル〕フェノール、４−〔ビス（２，３，５−トリメチル−４−ヒドロキシフェニル）メチル〕−１，２−ジヒドロキシベンゼン、３−〔ビス（２−メチル−４−ヒドロキシ−５−シクロヘキシルフェニル）メチル〕フェノール、４−〔ビス（２−メチル−４−ヒドロキシ−５−シクロヘキシルフェニル）メチル〕フェノール、４−〔ビス（２−メチル−４−ヒドロキシ−５−シクロヘキシルフェニル）メチル〕−２−メトキシフェノール、２，４，６−〔トリス（４−ヒドロキシフェニルメチル）−１，３−ジヒドロキシベンゼン、１，１，２，２−テトラ（３−メチル−４−ヒドロキシフェニル）エタン、１，１，２，２−テトラ（３，５−ジメチル−４−ヒドロキシフェニル）エタン、１，４−〔〔ビス（４−ヒドロキシフェニル）メチル〕〕ベンゼン、１，４−ジ〔ビス（３−メチル−４−ヒドロキシフェニル）メチル〕ベンゼン、１，４−ジ〔ビス（３，５−ジメチル−４−ヒドロキシフェニル）メチル〕ベンゼン、４−〔１，１−ビス（４−ヒドロキシフェニル）エチル〕アニリン、（２，４−ジヒドロキシフェニル）（４−ヒドロキシフェニル）ケトン、２−〔ビス（４−ヒドロキシフェニル）メチル〕フェノールおよび１，３，３−トリ（４−ヒドロキシフェニル）ブタン等が挙げられ、これらは１種類でも、複数種含まれていてもよい。
【００４６】
分子量を調節する方法としては、重合時に一官能の物質を添加して行うことができる。ここで言う分子量調節剤として用いられる一官能物質としては、フェノール、クレゾール、ｐ−ｔｅｒｔ−ブチルフェノール等の一価フェノール類、安息香酸クロライド、メタンスルホニルクロライドおよびフェニルクロロホルメート等の一価酸クロライド類が挙げられる。
【００４７】
また、その特性を損なわない範囲で、ヒンダードフェノール系、ヒンダードアミン系、チオエーテル系および燐系の各種抗酸化剤を添加することができる。
【００４８】
また、本発明の製造方法は、用いるモノマーの溶解性に応じて、有機溶媒を用いることができる。溶媒としては、塩化メチレン、クロロホルム、１，１，２，２−テトラクロロエタン、１，２−ジクロロエタン、テトラヒドロフラン、１，４−ジオキサン、トルエン、キシレン、γ−ブチロラクトン、ベンジルアルコール、イソホロン、クロロベンゼンおよびジクロロベンゼン等が挙げられる。
【００４９】
本発明の含リン系樹脂の製造方法により得られる樹脂を用いて、例えば、レンズなどの成形体を得る方法については、公知の方法が採用することができ、特に限定されないが、例えば、射出成形法、プレス成形法、圧縮成形法、トランスファ成成形、積層成形法および押し出し成形法などが挙げられる。
【００５０】
また、本発明で得られる含リン系樹脂をフィルム状に成形する方法としては、溶液製膜法や溶融押し出し製膜法などが挙げられ、特に溶液製膜が好適に採用される。溶液製膜法においては前記有機溶媒を適宜用いることができるが、好ましくはハロゲン含有溶媒であり、特に好ましくは塩化メチレンである。
【実施例】
【００５１】
本発明の具体的実施態様を以下に実施例をもって述べるが、本発明はこれらに限定されるものではない。樹脂の評価は、以下の方法により行った。
【００５２】
〔分子量、オリゴマー含有量および熱安定性の測定〕
樹脂１ｇを試験管に封入し、１ｍｍＨｇ以下の減圧下、３００℃の温度で２０分加熱し、加熱前後の平均分子量およびオリゴマーの含有量を測定した。測定は、樹脂の０．２重量％クロロホルム溶液を、ＧＰＣ（ゲル・パーミエーション・クロマトグラフィー）〔東ソー（株）製、ＧＰＣ８０２０〕により行い、数平均分子量（Ｍｎ）を求めた。なお、測定値は、標準ポリスチレン換算の値である。
【００５３】
〔力学特性〕
樹脂を幅１０ｍｍ、長さ２５ｍｍ、厚さ３ｍｍの板状に加熱プレス成形し、オリエンテック（株）社製テンシロン（型式ＲＴＭ−１００）を用いて、支点間距離２２ｍｍ、曲げ速度１．５ｍｍ／分にて曲げ試験を行った。評価パラメーターは、脆さの指標である靭性値（曲げ応力×破断変位）とした。
【００５４】
〔核磁気共鳴スペクトル（ＮＭＲ）の測定〕
カーボネートオリゴマーの重合度は、重水素化クロロホルムにて核磁気共鳴装置（日本電子株式会社：ＥＸ２７０型）を用い、末端を示すスペクトルとポリマーユニットを示すスペクトルの積分比からその平均値を算出した。また、鎖状オリゴマーの割合については、末端を示すＮＭＲピークの強度と、すべてが鎖状オリゴマーと仮定した場合に推定されるピーク強度の比とした。
【００５５】
〔光学特性〕
上記樹脂成形品をサンドペーパー、バフにて互いに直行する２面を鏡面仕上げになるように研磨し、デジタルカラーコンピューター（スガ試験機（株）社製：ＳＭ−７ＣＨ）を用いて透過法により３刺激値（Ｘ、Ｙ、Ｚ）を求めた。全光線透過率は、Ｙの値をそのまま採用した。ΔＹＩは、試料を装着した状態でＸ、Ｙ、Ｚを求め、下記式（５）によりＹＩ値（ＹＩ２  ）を求めた後、試料を外した状態で同様にＸ、Ｙ、Ｚを求め、同様にリファレンス値ＹＩ１を求め、下記式（６）より算出した。
【００５６】
ＹＩ＝１００×（１．２８Ｘ−１．０６Ｚ）／Ｙ      式（５）
Ｘ、Ｙ、Ｚ：標準光Ｃにおける試料の三刺激値
ΔＹＩ＝ＹＩ２−ＹＩ１                          式（６）
ΔＹＩ：黄色度
ＹＩ１：リファレンス値
ＹＩ２：試料の測定値
なお、全光線透過率は、ランベルト・ベールの法則を適用することで、幅１０ｍｍ、長さ２５ｍｍ、厚さ３ｍｍの板状の成形体の全光線透過率に換算可能である。
【００５７】
実施例１
〔カーボネートオリゴマー原料の調製：溶融法〕
ガラス製ナスフラスコ（１Ｌ）に、１，１−ビス（４−ヒドロキシフェニル）シクロヘキサン（０．６７ｍｏｌ：１８０ｇ）と炭酸ジフェニル（１２０ｇ）、およびナトリウムフェノラート（１ｇ）を秤りとった。窒素パージ後、２２０℃の温度にまで加熱し、内容物の融解させ、２２０℃の温度のまま１時間かけて減圧し約６０ｍｍＨｇとした。さらに約０．４ｍｍＨｇまで減圧し、そのまま２時間加熱した。冷却後、窒素パージしオリゴマーをＤＰＣ転化率で９３％で得た。得られたカーボネートオリゴマーは、ＮＭＲにより、平均でビスフェノール/カーボネート＝４/３のオリゴマーであった。
【００５８】
〔溶液重合〕
窒素雰囲気下、塩化メチレン(１０ｍｌ)中に、１，１−ビス（４−ヒドロキシフェニル）シクロヘキサン（５．０ｇ：１８．６ｍｍｏｌ）、および１，１−ビス（４−ヒドロキシフェニル）シクロヘキサンカーボネートオリゴマー（４量体）（２．７ｇ）およびトリエチルアミン(６．４ｍｌ)を混合し、室温で攪拌した。この溶液に、第１段階目として、氷冷下でフェニルホスホン酸ジクロライド(２．６ｍｌ：１８．８ｍｍｏｌ)の塩化メチレン３ｍｌ溶液を２０分間かけて滴下し、２０℃の温度で２時間撹拌した後、第２段階目として、氷冷下でフェニルホスホン酸ジクロライド（０．３ｍｌ：２．１ｍｍｏｌ）を２０分かけて滴下し、溶液粘度の向上と、ＧＰＣにて数平均分子量３０,０００以上を確認した後、反応を停止、すなわち反応溶液に塩酸（０．１５ｇ：４．１７ｍｍｏｌ）および蒸留水を注ぎ、水溶液層のｐＨを４．５付近にして有機層を脱塩洗浄した。その後、塩化メチレン２０ｍｌを注入して塩化メチレン溶液層を分離し、得られたポリマー溶液を７０℃の温度の蒸留水に投入して再沈し、ポリマーを濾取した後、７０℃の温度で２０時間乾燥して目的の樹脂粉末を合計収率９０％で得た。得られた樹脂の分子量５,０００以下のオリゴマー含有量は４％で、そのうち鎖状オリゴマーが１０％以下であった。さらに得られた樹脂の熱安定性、光学特性および力学特性を前記のごとく評価した。
【００５９】
実施例２
１，１−ビス（４−ヒドロキシフェニル）シクロヘキサンの代わりに、１，１−ビス（４−ヒドロキシフェニル）−４−メチルシクロヘキサンを用いたこと以外は、実施例１と同様に重合しポリマーを収率９３％で得た。得られた樹脂の分子量５,０００以下のオリゴマー含有量は５％で、そのうち鎖状オリゴマーが１０％以下であった。さらに得られた樹脂の熱安定性、光学特性および力学特性を前記のごとく評価した。
【００６０】
実施例３
１，１−ビス（４−ヒドロキシフェニル）シクロヘキサンの代わりに、１，１−ビス（４−ヒドロキシフェニル）−４−イソプロピルシクロヘキサンを用いたこと以外は、実施例１と同様に重合しポリマーを収率９１％で得た。得られた樹脂の分子量５,０００以下のオリゴマー含有量は５％で、そのうち鎖状オリゴマーが１０％以下であった。さらに得られた樹脂の熱安定性、光学特性および力学特性を前記のごとく評価した。
【００６１】
実施例４
１，１−ビス（４−ヒドロキシフェニル）シクロヘキサンの代わりに、２，２−ビス（４−ヒドロキシフェニル）−４−メチルペンタンを用いたこと以外は、実施例１と同様に重合しポリマーを収率９２％で得た。得られた樹脂の分子量５,０００以下のオリゴマー含有量は５％で、そのうち鎖状オリゴマーが１０％以下であった。さらに得られた樹脂の熱安定性、光学特性および力学特性を前記のごとく評価した。
【００６２】
実施例５
実施例１において１，１−ビス（４−ヒドロキシフェニル）シクロヘキサン（６．９４ｇ：２５．７ｍｍｏｌ）、および１，１−ビス（４−ヒドロキシフェニル）シクロヘキサンカーボネートオリゴマー（４量体）（０．５４ｇ）およびトリエチルアミン(７．８ｍｌ)を用いたこと以外は、実施例１と同様に重合しポリマーを収率９１％で得た。得られた樹脂の分子量５０００以下のオリゴマー含有量は４％で、そのうち鎖状オリゴマーが１０％以下であった。さらに得られた樹脂の熱安定性、光学特性および力学特性を前記のごとく評価した。
【００６３】
実施例６
実施例１において１，１−ビス（４−ヒドロキシフェニル）シクロヘキサン(３．５ｇ：１３．０ｍｍｏｌ）、および１，１−ビス（４−ヒドロキシフェニル）シクロヘキサンカーボネートオリゴマー（４量体）（４．３ｇ）およびトリエチルアミン(５．１ｍｌ)を用いたこと以外は、実施例１と同様に重合しポリマーを収率９１％で得た。得られた樹脂の分子量５,０００以下のオリゴマー含有量は５％で、そのうち鎖状オリゴマーが１２％以下であった。さらに得られた樹脂の熱安定性、光学特性および力学特性を前記のごとく評価した。
【００６４】
実施例７
実施例１における１，１−ビス（４−ヒドロキシフェニル）シクロヘキサンカーボネートオリゴマーについて、炭酸ジフェニルの仕込量を１２９ｇとしたこと以外は、実施例１と同様に行い、平均でビスフェノール/カーボネート＝８/７（８量体）のオリゴマーを得た。このオリゴマー７．８ｇおよび１，１−ビス（４−ヒドロキシフェニル）シクロヘキサン(１．０７ｇ：３．９９ｍｍｏｌ）、およびトリエチルアミン(１．９ｍｌ)を用いたこと以外は、実施例１と同様に重合しポリマーを収率９３％で得た。得られた樹脂の分子量５０００以下のオリゴマー含有量は３％で、そのうち鎖状オリゴマーが１０％以下であった。さらに得られた樹脂の熱安定性、光学特性および力学特性を前記のごとく評価した。
【００６５】
実施例８
フェニルホスホン酸ジクロライドの代わりに、フェニルチオホスホン酸ジクロライドを用いたこと以外は、実施例１と同様に重合しポリマーが合計収率９４％で得た。得られた樹脂の分子量５,０００以下のオリゴマー含有量は４％で、そのうち鎖状オリゴマーが１０％以下であった。さらに得られた樹脂の熱安定性、光学特性および力学特性を前記のごとく評価した。
【００６６】
比較例１
窒素雰囲気下、塩化メチレン(１０ml)中に、１，１−ビス（４−ヒドロキシフェニル）シクロヘキサン(５．０ｇ：１８．６ｍｍｏｌ)、および１，１−ビス（４−ヒドロキシフェニル）シクロヘキサンカーボネートオリゴマー（４量体）（２．７ｇ）およびトリエチルアミン（６．４ｍｌ）を混合し、室温で攪拌した。この溶液に氷冷下でフェニルホスホン酸ジクロライド（２．９ｍｌ：２０．９ｍｍｏｌ）の塩化メチレン３ｍｌ溶液を２０分間かけて滴下し、室温で１２０分撹拌した。反応溶液に塩酸（０．１５ｇ：４．１７ｍｍｏｌ）および蒸留水を注ぎ、水溶液層のｐＨを４．５付近にして有機層を脱塩洗浄した。その後、塩化メチレン２０ｍｌを注入して塩化メチレン溶液層を分離し、得られたポリマー溶液を７０℃の温度の蒸留水に投入して再沈し、ポリマーを濾取した後、７０℃の温度で２０時間乾燥して目的の樹脂粉末を合計収率９０％で得た。得られた樹脂の分子量５,０００以下のオリゴマー含有量は１１％で、そのうち鎖状オリゴマーが６０％以下であった。得られた樹脂を同様に加熱試験したところ数平均分子量が１３,０００に低下した。
【００６７】
比較例２
窒素雰囲気下、塩化メチレン(１０ｍｌ)中に、１，１−ビス（４−ヒドロキシフェニル）シクロヘキサン（５．０ｇ：１８．６ｍｍｏｌ）、および１，１−ビス（４−ヒドロキシフェニル）シクロヘキサンカーボネートオリゴマー（４量体）（２．７ｇ）およびトリエチルアミン（６．４ｍｌ）を混合し、室温で攪拌した。この溶液に氷冷下でフェニルホスホン酸ジクロライド（０．８７ｍｌ：６．２７ｍｍｏｌ）の塩化メチレン０．９ｍｌ溶液を２０分間かけて滴下し、２０℃の温度で３時間撹拌した。この溶液に氷冷下でフェニルホスホン酸ジクロライド(２．０３ｍｌ：１４．６３ｍｍｏｌ)を２０分かけて滴下し、室温で１２０分間撹拌した。反応溶液に塩酸（０．１５ｇ：４．１７ｍｍｏｌ）および蒸留水を注ぎ、水溶液層のｐＨを４．５付近にして有機層を脱塩洗浄した。その後、塩化メチレン２０ｍｌを注入して塩化メチレン溶液層を分離し、得られたポリマー溶液を７０℃の蒸留水に投入して再沈し、ポリマーを濾取した後、７０℃の温度で２０時間乾燥して目的の樹脂粉末を合計収率９０％で得た。得られた樹脂の分子量５,０００以下のオリゴマー含有量は１０％で、そのうち鎖状オリゴマーが５５％以下であった。得られた樹脂を同様に加熱試験したところ数平均分子量が１５０００に低下した。
【００６８】
比較例３
窒素雰囲気下、塩化メチレン（１０ｍｌ）中に、１，１−ビス（４−ヒドロキシフェニル）シクロヘキサン（５．０ｇ：１８．６ｍｍｏｌ）、および１，１−ビス（４−ヒドロキシフェニル）シクロヘキサンカーボネートオリゴマー（４量体）（２．７ｇ）およびトリエチルアミン（６．４ｍｌ）を混合し、室温で攪拌した。この溶液に氷冷下でフェニルホスホン酸ジクロライド（２．６ｍｌ：１８．８ｍｍｏｌ）の塩化メチレン３ｍｌ溶液を２０分間かけて滴下し、２０℃で１０分撹拌した。この溶液に氷冷下でフェニルホスホン酸ジクロライド（０．３ｍｌ：２．１ｍｍｏｌ）を２０分かけて滴下し、溶液粘度の向上と、ＧＰＣにて数平均分子量３０，０００以上を確認したのち、反応を停止、すなわち反応溶液に塩酸（０．１５ｇ：４．１７ｍｍｏｌ）および蒸留水を注ぎ、水溶液層のｐＨを４．５付近にして有機層を脱塩洗浄した。その後、塩化メチレン２０ｍｌを注入して塩化メチレン溶液層を分離し、得られたポリマー溶液を７０℃の温度の蒸留水に投入して再沈し、ポリマーを濾取した後、７０℃の温度で２０時間乾燥して目的の樹脂粉末を合計収率９０％で得た。得られた樹脂の分子量５０００以下のオリゴマー含有量は９％で、そのうち鎖状オリゴマーが５０％以下であった。得られた樹脂を同様に加熱試験したところ数平均分子量が１７,０００に低下した。
【００６９】
実施例１〜８と比較例１〜３で作成した樹脂の評価結果を表１、表２に示す。
【００７０】
【表１】
2005113126.tif 000006
【００７１】
【表２】
2005113126.tif 000007
【００７２】
比較例から従来の方法で製造したポリホスホネート−カーボネートは、鎖状オリゴマーの含有率が高く加熱試験により熱分解するため、力学特性が不十分で、さらに全光線透過率が低く黄色度が大きいため、光学特性も不十分で実用に耐える成形体を得ることはできないことがわかる。
【産業上の利用可能性】
【００７３】
本発明で得られる含リン系樹脂は無色透明材料で、光学レンズ、機能性光学フィルムあるいはディスク基板など、多様な用途に応じて種々の材料として適用される。また、眼鏡レンズ等のヘルスケア用途やエレクトロニクスなど分野にも適用することができる。